"少なくとも一つの樹脂と、任意のワックスと、ピグメントバイオレット23、ピグメントバイオレット3、およびそれらの組み合わせからなる群から選択されるバイオレット顔料を、ピグメントブルー61、ピグメントブルー15:3、ピグメントブルー15:4、ピグメントブルー1、ピグメントブルー15:1、ピグメントブルー15:2およびこれらの組み合わせからなる群から選択されるシアン顔料の組み合わせで含む着色剤システムとを含み、約3未満の人間の知覚限界ΔE2000内で、パントンブルー072およびパントンリフレックスブルーからなる群から選択されるブルーの色彩と一致させるブルートナー。少なくとも一つの結晶性ポリエステル樹脂を組み合わせた少なくとも一つの非結晶性ポリエステル樹脂と、ワックスと、ピグメントバイオレット23、ピグメントバイオレット3、およびこれらの組み合わせからなる群から選択されるバイオレット顔料を、ピグメントブルー61、ピグメントブルー15:3、ピグメントブルー15:4、ピグメントブルー1、ピグメントブルー15:1、ピグメントブルー15:2およびこれらの組み合わせからなる群から選択されるシアン顔料の組み合わせで含む着色剤システムとを含み、約3未満の人間の知覚限界ΔE2000内で、パントンブルー072およびパントンリフレックスブルーからなる群から選択されるブルーの色彩と一致させるブルートナー。エマルジョン形成のために、少なくとも一つの樹脂および少なくとも一つの界面活性剤を接触させる工程と、一次スラリー形成のために、任意のワックス、およびトナーの約1.7から約3.8重量までの量で存在する、ピグメントバイオレット23、ピグメントバイオレット3、およびこれらの組み合わせからなる群から選択されるバイオレット顔料を、トナーの約1.9から約4.0重量までの量で存在する、ピグメントブルー61、ピグメントブルー15:3、ピグメントブルー15:4、ピグメントブルー1、ピグメントブルー15:1、ピグメントブルー15:2およびこれらの組み合わせからなる群から選択されるシアン顔料の組み合わせで含む着色剤システムと、エマルジョンを接触させる工程と、凝集粒子形成のために、少なくとも一つの樹脂および着色剤システムと凝集剤を凝集する工程と、トナー粒子を形成するために、凝集粒子を合体する工程と、トナー粒子を回収する工程とを含み、約3未満の人間の知覚限界ΔE2000内で、パントンブルー072およびパントンリフレックスブルーからなる群から選択されるブルーの色彩と一致させる方法。着色剤システムの顔料の量は、一般式、L=44.6-1425V-662B21838VB彩度=75.9629V-56B6681VB色相角=287.4876V-383B17550VBおよびこれらの組み合わせの群から選択され、ここで、Lは明度を規定し、Vはバイオレット顔料のプリント濃度をmg/cm2で示し、およびBはブルー顔料のプリント濃度をmg/cm2で示す一連の予測方程式の一式を使用して測定することができる、請求項18に記載の方法。CMYKの色空間のある問題は、標準のCMYK色彩が、飽和性のブルーの色相として比較的乏しい表示を提供することである。装置に頼らないシステムを含む、カラートナーの製造における改善方法が依然望まれている。本開示は、カラートナーおよびその製造方法を提供する。実施形態において、本開示は少なくとも一つの樹脂と、任意のワックスと、ピグメントバイオレット23、ピグメントバイオレット3、およびそれらの組み合わせからなる群から選択されるバイオレット顔料を、ピグメントブルー61、ピグメントブルー15:3、ピグメントブルー15:4、ピグメントブルー1、ピグメントブルー15:1、ピグメントブルー15:2およびそれらの組み合わせからなる群から選択されるシアン顔料の組み合わせを含む着色剤システムとを含み、約3未満の人間の知覚限界ΔE2000内で、パントンブルー072およびパントンリフレックスブルーからなる群から選択されるブルーの色彩と一致させるブルートナー。他の実施形態において、本開示は少なくとも一つの結晶性ポリエステル樹脂を組み合わせた少なくとも一つの非結晶性ポリエステル樹脂と、ワックスと、ピグメントバイオレット23、ピグメントバイオレット3、およびそれらの組み合わせからなる群から選択されるバイオレット顔料を、ピグメントブルー61、ピグメントブルー15:3、ピグメントブルー15:4、ピグメントブルー1、ピグメントブルー15:1、ピグメントブルー15:2およびそれらの組み合わせからなる群から選択されるシアン顔料の組み合わせを含む着色剤システムとを含み、約3未満の人間の知覚限界ΔE2000内で、パントンブルー072およびパントンリフレックスブルーからなる群から選択されるブルーの色彩と一致させるブルートナー。実施形態において、エマルジョン形成のため、少なくとも一つの樹脂および少なくとも一つの界面活性剤を接触させる工程と、一次スラリー形成のため、任意のワックス、およびトナーの約1.7から約3.8重量までの量で存在する、ピグメントバイオレット23、ピグメントバイオレット3、およびこれらの組み合わせからなる群から選択されるバイオレット顔料を、トナーの約1.9から約4.0重量までの量で存在する、ピグメントブルー61、ピグメントブルー15:3、ピグメントブルー15:4、ピグメントブルー1、ピグメントブルー15:1、ピグメントブルー15:2およびこれらの組み合わせからなる群から選択されるシアン顔料の組み合わせを含む着色剤システムと、エマルジョンを接触させる工程と、凝集粒子形成のために、少なくとも一つの樹脂および着色剤システムと凝集剤を凝集する工程と、トナー粒子を形成するため、凝集粒子を合体する工程と、トナー粒子を回収する工程とを含み、約3未満の人間の知覚限界ΔE2000内で、パントンブルー072およびパントンリフレックスブルーからなる群から選択されるブルーの色彩と一致させる方法。本開示はトナーおよびこのトナーを含むことができるシステムを提供する。実施形態において、本開示のトナーはシアン、マゼンタ、イエローおよびまたはブラック以外の付加的な着色剤として、カラープリントシステムに適したブルートナーを含むことができる。本開示は常に標的色彩のペアを探知するため、色空間から独立した装置を使用する。L、a、bはCIECommissionInternationaledeL‘eclairage色度標準のモデルにおいて使用する。人間の色の把握と一致し、Lを明度として定め、aはレッド/グリーンの値に一致し、そしてbはイエロー/ブルーの量を示す。中間色はa=b=0の場合の色彩である。本開示のトナーはトナー形成の使用において適したいずれかのラテックス樹脂を含むことができる。この様な樹脂は、同じくいずれかの適したモノマーから作ることができる。いずれかの使用されるモノマーは利用される特定のポリマーに依存して選択することができる。他の実施形態において、樹脂形成のために使用されるポリマーはポリエステル樹脂であることができる。適したポリエステル樹脂は、例えばスルホン酸化、非スルホン酸化、結晶性、非結晶性、これらの組み合わせ等を含有する。実施形態において、樹脂は任意の触媒の存在下においてジオールと二塩基酸またはジエステルの反応によって形成されるポリエステル樹脂であることができる。結晶性樹脂は、例えばトナー成分の約5から約50重量まで、実施形態においてトナー成分の10から約35重量までにおいて存在することができる。結晶性樹脂は様々な融点、例えば約30°Cから約120°Cまで、実施形態において約50°Cから約90°Cまでを有することができる。結晶性樹脂はゲル浸透クロマトグラフィーGPCによる測定によると、数平均分子量Mn、例えば約1,000から約50,000まで、実施形態において約2,000から約25,000まで、ゲル浸透クロマトグラフィーGPCによる測定によると重量平均分子量Mw、例えば2,000から約100,000まで、実施形態において約3,000から約80,000までを有することができる。結晶性樹脂の分子分布Mw/Mnは、例えば約2から約6まで、実施形態において約3から約4までであることができる。有機二塩基酸またはジエステルは、樹脂の約40から約60molまで、実施形態において樹脂の約42から約55molまで、実施形態において樹脂の約45から約53molまでの量において存在することができる。実施形態において、不飽和性、非結晶性のポリエステル樹脂をラテックス樹脂として使用することができる。実施形態において、適した非結晶性ポリエステル樹脂はポリプロポキシ化ビスフェノールA‐フマル酸樹脂であることができ、一般式I式中、mは約5から約1000までである。実施形態において、適した結晶性樹脂はエチレングリコールおよびドデカン二酸とフマル酸コモノマーの混合物から構成される、一般式II式中、bは約5から約2000まで、dは約5から約2000までである。実施形態において、本開示のトナーに使用するのに適した結晶性樹脂は、分子量約10,000から約100,000まで、実施形態において約15,000から約30,000までであることができる。一つ、二つまたはそれ以上の樹脂をトナー形成に使用することができる。上記の実施形態において、樹脂はエマルジョン凝集法によって形成することができる。この様な方法の使用において、樹脂がその後、他の成分および添加剤と組み合わせて、本開示のトナーを形成することができる樹脂凝集として存在することができる。ポリマー樹脂は固体状のトナー粒子即ち、トナー粒子全体の外部添加剤の約65から約95重量まで、または好ましくは約75から85重量までの量で存在することができる。結晶性樹脂および非結晶性樹脂の比率は約1:99から約30:70まで、例えば約5:95から約25:75まで、いくつかの実施形態において約5:95から約15:95までの範囲であることができる。上記樹脂を、実施形態においてトナー組成物形成のため、ポリエステル樹脂、例えば非結晶性樹脂および結晶性樹脂の組み合わせとして使用することができる。このようなトナー組成物は任意の着色剤、ワックスおよび他の添加剤を含むことができる。トナーは当業者の用いるエマルジョン凝集方法を含むが制限されない、いずれかの方法の範囲内において形成することができる。実施形態において、トナー組成物の形成に着色剤、ワックスおよび他の添加剤の使用によるトナー組成物の形成は、界面活性剤を含む分散物であることができる。さらに、トナー粒子をエマルジョン凝集法によって形成することができ、ここにおいて、トナーの樹脂および他の成分が一以上の界面活性剤として認識され、エマルジョンを形成し、トナー粒子が凝集し、合体し、任意に洗浄および乾燥し、そして回収した。一つ、二つまたはそれ以上の界面活性剤を使用することができる。界面活性剤はイオンの界面活性剤および非イオンの界面活性剤から選択することができる。アニオン性界面活性剤およびカチオン性活性剤をイオン性界面活性剤の用語に含む。実施形態において、界面活性剤を使用することができ、トナー組成物に対して約0.01から約5重量まで、例えばトナー組成物に対して約0.75から約4重量まで、実施形態においてトナー組成物に対して約1から約3重量までの量において存在する。着色剤を加えることによって、様々な既知の適した着色剤、例えば染料、顔料、染料の混合物、顔料の混合物、染料と顔料の混合物などをトナーに含むことができる。トナーに含まれる着色剤を、例えばトナーに対して約0.1から約35重量まで、トナーに対して約1から約15重量まで、またはトナーに対して約3から約10重量までの量を含むことができる。実施形態において、本開示のトナーはブルートナーを含有する。本開示のブルートナーは一つ以上の色彩を含有する着色剤システムであることができる。本開示において、モデルはCIELAB値の既知のペアを形成するのに必要とする顔料濃度を予測するために使用することができ、実施形態においてブルートナーとして提供する。色彩の精度は、色彩のペアにCIELAB色データL、aおよびbをこれらの色彩の間の距離を表示する単一の数値に変換する色誤差要素ΔE2000を使用して、一般的に定量化した。ΔE2000の式は、密接な関係のある色調を可視スペクトラムの特定の領域内において区別し、人間の目の能力における変化を補うことを強調するために使用する。ΔE2000<3のとき、二色は一般的に人間の目では区別することができないことが認められている。14色のパントン登録商標補正システムは、カラーホイール上においてシアンおよびバイオレットの間に位置する二つのブルーの変異を含む。図1の、ゼロックスからのDocuColor8000プリンターといった市販のプリンターで利用することができる、パントン登録商標の原色およびCMYK色のCIELABa‐bプロットを検討したところ、これら一つの主なブルーの色彩に一致するよう設計したトナーは、合理的に低いΔE2000で、他のものと一致させるべきである一方、カスタムカラーの適用に関して、ブルーの色彩の広色域の全範囲を提供する。本開示はブルートナーのその顔料組成物に対するCIELAB値に関する方程式を記載する。異なった基体例えば円滑または荒いおよびトナー沈殿法例えばゼログラフィまたは濾過の性質に依存する関係が存在する。これらの関係は、顔料の混合物から調製されるトナーから作られ、色見本の統計学解析から導き出される。本開示はさらにΔE2000が3以内に対するPANTONE登録商品ブルー072の色彩に一致するブルートナーの処方、ΔE2000が約3以内、実施形態においては3を少し上回るものに対するPANTONE登録商品リフレックスブルーの色彩に一致するブルートナーの処方を提示し、顔料は少なくともPV23およびPB15:3を含有し、PV23およびPB15:3の顔料量、およびブルーの、プリントトナーの質量毎単位面積TMAは、少なくともa、b、およびL、またはCおよびh、またはa、b、L、C、およびhのいずれかに関する数々の方程式で記載する。この様な方程式の例を以下に記載し、VはPV23のプリント密度をmg/cm2において示し、BはPB15:3のプリント密度をmg/cm2において示す。L=44.6-1425V-662B21838VB彩度=75.9629V-56B6681VB色相角=287.4876V-383B17550VB彩度および色相角は数学的にaおよびbの値に当業者の用いる公式の範囲内で転換した。実施形態において、例えばブルートナーを提供するために利用する着色剤は、少なくとも一つのバイオレット顔料と少なくとも一つのシアン顔料との組み合わせを含むことができる。バイオレット顔料は着色剤システムの約0.5重量から約10重量まで、実施形態において着色剤システムの約1重量から約8重量まで、実施形態において着色剤システムの約1.7重量から約3.8重量までである。着色剤システムはまたシアン顔料を含むことができる。適したシアン顔料は、着色剤システムの約0.1重量から約10重量まで、実施形態において着色剤システムの約0.5重量から約5重量まで、着色剤システムの約1.9重量から約4.0重量までの量において存在することができる、ピグメントブルー61PB61、ピグメントブルー15:3PB15:3、ピグメントブルー15:4PB15:4、ピグメントブルー1、ピグメントブルー15:1PB15:1、ピグメントブルー15:2PB15:2およびこれらの組み合わせからなる。本開示の着色剤システムはトナーにおいてトナーの約1重量から約15重量まで、実施形態においてトナーの約2重量から約8重量までの量において存在することができる。本開示のトナーは、トナーの質量毎単位面積TMA約0.2mg/cm2から約1.5mg/cm2まで、実施形態において約0.3mg/cm2から0.7mg/cm2までであることができる。本開示のブルートナーは、約19から約27まで、実施形態において約20から約24までの明度Lを有することができる。本開示のブルートナーは約291°から約299°まで、実施形態において約292°から約296°までの色相角を有することができる。上記のポリマー結合樹脂および着色剤に加えて、本開示のトナーは、また一種類のワックスまたは二つ以上の異なったワックスの混合物のいずれかであることができる、任意のワックスを含有する。第一種のワックスを、例えば特異的なトナー性質の改善のため、例えばトナー粒子の形状、トナー粒子の表面上のワックスの存在および量、電荷および/または定着の特徴、光沢、除去、裏移りの性質等のため、トナー処方に添加することができる。また、ワックスの組み合わせにトナー組成物の複数の性質を提供するため、添加することができる。利用される場合には、ワックスを、トナー粒子の形成のため、樹脂と組み合わせることができる。含む場合には、ワックスは例えばトナー粒子の約1重量から25重量まで、実施形態においてトナー粒子の約5重量から約20重量までの量において存在することができる。例えば、重量平均分子量約500から約20,000まで、実施形態において約1,000から約10,000までを含むワックスから選択することができるワックスである。トナー粒子を当業者に周知の範囲のいずれかの方法において調製することができる。トナー粒子生成物はエマルジョン凝集プロセスに関して、以下の記載に関する実施形態であるが、いずれかの適したトナー粒子の調製方法、米国特許第5,290,654号明細書および米国特許第5,302,486号明細書に開示の化学方法を含む懸濁およびカプセル化プロセス等を使用することができる。実施形態において、トナー組成物およびトナー粒子は、小型の樹脂粒子を適したトナー粒子の大きさに凝集し、その後最終トナー粒子の形状および形態を達成するために合体し、凝集および合体の工程によって調製することができる。実施形態において、トナー組成物はエマルジョン凝集工程、例えば任意のワックス、いずれか他の所望のまたは必要とされるいずれの添加剤、上記の樹脂を含有するエマルジョン、および任意に、上記の界面活性剤の混合物を凝集する工程と、その後凝集混合物を合体する工程とを含む方法によって調製することができる。混合物は、任意のワックスまたは他の物質を添加することによって調製することができ、任意にエマルジョンに界面活性剤を含む分散剤であることができ、樹脂を含む二つ以上のエマルジョンの混合物であることができる。結果として得られるpHを酸、例えば酢酸、硝酸等によって調整することができる。実施形態において、混合物のpHは約2から約4.5までに調整することができる。さらに、実施形態において、混合物は均一であることができる。混合物を均一にする条件として、均一化は約600から約4,000回転毎分によって混合することで、達成することができる。均一化は、例えばIKAULTRATURRAXT50プローブホモジナイザーを含むいずれかの適した方法によって達成することができる。上記混合物の調整に続いて、凝集剤を混合物に添加することができる。いずれかの適した凝集剤をトナー形成に使用することができる。凝集剤を、例えば約0.1の百分の一pphから約1pphまで、実施形態において約0.25pphから約0.75pph、いくつかの実施形態において約0.5pphの量で、トナー形成に利用する混合物に添加することができる。これは凝集に十分量の薬剤を提供する。トナーの光沢は粒子内に保持された金属イオン、例えばAl3の量によって影響することができる。保持された金属イオンの量はさらにEDTAの添加によって調整することができる。実施形態において、本開示のトナー粒子における保持された架橋剤、例えばAl3の量は、約0.1pphから約1pph、実施形態において約0.25pphから約0.8pphまで、実施形態において約0.5pphで存在することができる。粒子の凝集および合体を調節するために、実施形態において凝集剤を混合物に長時間に渡って徐々に加えることができる。例えば、薬剤を混合物に約5から約240分の間、実施形態において約30から約200分の間、徐々に加えた。薬剤の添加はまた混合物が撹拌状態の間、実施形態において約50rpmから約1,000rpmまで、他の実施形態において約100rpmから約500rpmまで、そして上記のように樹脂のガラス転移温度Tgが、実施形態において約30°Cから約90°Cまで、実施形態において約35°Cから約70°Cまでを維持しているときに実施することができる。粒子は、所定の所望粒子の大きさが得られるまで凝集を可能にすることができる。所定の所望サイズとは、形成前の測定において得られた所望の粒子サイズ、そして成長プロセス中からそのような粒子サイズを達成するまでに観測される粒子サイズを参照する。サンプルを成長プロセス中に得て、例えばコールターカウンターにて平均の粒子サイズを解析することができる。凝集は、従って凝集粒子を提供するため、上昇した温度を保持するか、徐々に温度を、例えば約40°Cから約100°Cまでに上げて、混合物をその温度において約0.5時間から約6時間まで、実施形態において約1から約5時間の間維持している間、撹拌を保持することによって、開始することができる。所定の所望の粒子の大きさを達成したとき、その後成長プロセスを中止した。実施形態において、所定の所望サイズは、上記のトナー粒子サイズの範囲内である。凝集剤の添加に続く、粒子の成長および形成はいかなる条件下においても達成することができる。例えば、成長および形成は凝集を合体と別途に行う条件下において実施することができる。別途の凝集および合体の段階において、凝集工程はせん断条件下の上昇した温度、上記樹脂のガラス転移点未満であることができ、例えば約40°Cから約90°Cまで、実施形態において約45°Cから約80°Cまでにおいて実施することができる。実施形態において、凝集粒子は約3μ未満、実施形態において約2μから約3μまで、実施形態において約2.5μから約2.9μまでの大きさであることができる。実施形態において、形成した凝集トナー粒子に任意のシェルを適応することができる。適したコア樹脂として、いずれかの上記樹脂をシェル樹脂として使用することができる。シェル樹脂を当業者の用いるいずれかの方法による凝集粒子の範囲内において適応することができる。実施形態において、シェル樹脂はいずれかの上記界面活性剤を含むエマルジョンであることができる。樹脂が凝集形成の周りにシェルを形成するため、上記の凝集粒子を前記エマルジョンと組み合わせることができる。実施形態において、非結晶性ポリエステルを利用して凝集の周りにシェルを形成し、コア‐シェル構成を有するトナー粒子を形成することができる。いくつかの実施形態において、低分子量の非結晶性樹脂を形成した凝集の周りにシェルを形成するため、利用することができる。シェル樹脂はトナー粒子の重量の約10から約32まで、実施形態においてトナー粒子の重量の約24から約30までにおいて存在することができる。トナー粒子の所望の最終サイズを達成してから、混合物のpHを塩基と共に約6から約10まで、実施形態において約6.2から約7までに調整することができる。pH調整はトナー成長を停止し、氷結に使用することができる。トナー成長を停止するため利用される塩基は、いずれかの適した塩基、例えばアルカリ金属の水酸化物、たとえば水酸化ナトリウム、水酸化カリウム、水酸化アンモニウム、それらの組み合わせ等を含有することができる。実施形態において、上記所望の値にpHを調整することを促進するため、エチレンジアミン四酢酸EDTAを添加することができる。塩基を混合物の約2から約25重量まで、実施形態において混合物の約4から約10重量までに添加することができる。上記任意のシェルの形成で、所望の粒子の大きさまでの凝集の後に、粒子を、所望の最終形状に合体することができ、合体は例えば約55°Cから約100°Cまで、実施形態において約65°Cから約75°Cまで、実施形態において約70°Cの温度に加熱することによって達成することができ、混合物の可塑化を防止するために結晶性樹脂の融点未満であることができる。比較的高いまたは低い温度を使用することができ、それは温度が結合剤に使用される樹脂の関数であることを理解される。合体を約0.1から約9時間、実施形態において約0.5から4時間の一定時間において開始し、達成することができる。合体後、混合物を室温まで、例えば約20°Cから約25°Cまで冷却することができる。冷却は所望通り、迅速または遅いことができる。適した冷却方法は化学反応炉の周りのジャケットに冷水を導入することを含む。冷却後、トナー粒子を任意に水で洗浄し、その後乾燥させた。乾燥は、いずれかの適した方法における乾燥、例えば凍結乾燥法によって達成することができる。実施形態において、トナー粒子はまた所望のまたは必要とされる他の任意の添加剤を含むことができる。例えば、トナーはトナーの約0.1から約10重量まで、実施形態において0.5から約7重量までのいずれか既知の電荷添加剤を含むことができる。表面添加剤を洗浄後または乾燥後、本開示のトナー組成物に添加することができる。トナー粒子の性質をいずれかの技術および機器によって測定することができる。トナー粒子の特徴はいずれかの適した技術および機器によって決定することができる。体積平均粒子径D50v、体積平均幾何粒度分布GSDv、および数平均幾何サイズ分布GSDnをBeckmanCoulterMultisizer3等の取り扱い説明書に従って実施し、測定器機の方法によって測定することができる。代表サンプルは以下のように発生する:約1gの少量のトナーサンプルを得て、25μmのふるいを通して濾過し、その後等張液に浸し、約10の濃度を得て、そのサンプルをその後BeckamnCoulterMultisizer3に通すことができる。本開示に従って製造されたトナーは、極端な相対湿度RH状態のとき、優れた電荷特性を有することができる。低湿度ゾーンCゾーンは約10°C/15RH、一方高湿度ゾーンAゾーンは約28°C/85RHであることができる。本開示のトナーはまた約-5μC/gから約-90μC/gまで、約-15μC/gから-80μC/gまでの表面添加剤を混合した後の最終トナー電荷の親ドナー電荷毎質量比Q/Mを有することができる。本開示の方法を利用することによって、所望の光沢レベルを得ることができる。従って、例えば本開示のトナーの光沢レベルは、GardnerGlossUnitsgguによって測定した光沢、約20gguから約100gguまで、実施形態において約50gguから約95gguまで、実施形態において約60gguから約90gguまでを有することができる。実施形態において、本開示のトナーは長低融点ULMトナーとして使用することができる。実施形態において、外添加剤を含まない乾燥したトナー粒子は以下の特徴を有することができる。1体積平均径また体積平均粒子径として参照する約2.5から約20μmまで、実施形態において約2.75から約10μmまで、他の実施形態において約3から約7.5μmまでである。2体積平均幾何粒度分布GSDnおよびまたは体積平均幾何粒度分布GSDv約1.18から約1.30まで、実施形態において約1.19から約1.24までのである。3真円度例えば、SysmexFPIA2100解析による測定約0.9から約1まで、実施形態において約0.95から約0.985まで、他の実施形態において約0.96から約0.98までである。従って形勢したトナー粒子を現像液組成物内に処方することができる。トナー粒子をキャリア粒子に混合し、二成分系現像剤を達成することができる。現像液のトナー濃度は現像液の総重量に対して約1から約25重量まで、実施形態において現像液の総重量に対して約2から約15重量までであることができる。選択されたキャリア粒子は、コーティングの有無において使用することができる。実施形態において、キャリア粒子はコアと摩電列の近接近でないポリマーの混合による形成によるその周りのコーティングを含むことができる。実施形態において、PMMAは、いずれかの所望のコモノマーと共に得られたコポリマーが適した粒子サイズを保つ限り、任意に共重合することができる。キャリア粒子は力学的衝突および静電気引力によってキャリアコアが粘着するまで、コートされたキャリア粒子に対して約0.05から約10重量まで、実施形態において約0.01重量から約3重量までの量のキャリアコアとポリマーを混合することによって調製することができる。実施形態において、適したキャリアは、米国特許第5,236,629号明細書および米国特許第5,330,874号明細書に記載の方法を使用し、例えば約25から約100μmまでの大きさ、実施形態において約50から約75μmまでの大きさのスチールコアを、例えば、メチルアクリレートおよびカーボンブラックを含む導電性ポリマーの混合物の約0.5重量から約10重量まで、実施形態において約0.7重量から約5重量までによってコートすることを含むことができる。キャリア粒子はトナー粒子と様々に適した組み合わせにおいて混合することができる。濃度はトナー組成物に対して約1から約20重量までであることができる。しかしながら、異なったトナーおよびキャリアの割合が所望の特徴の現像液組成物を達成するために使用することができる。トナーを米国特許第4,295,990号明細書の開示に含まれる静電写真または電子写真の方法において利用することができる。実施形態において、いずれかの既知の種類のイメージ現像システムを、例えば磁気ブラシ現像、一成分ジャンピング現像、ハイブリッドスカベンジレス清掃不要現像システムhybridscavengelessdevelopmentsystem等を含むイメージ現像器において使用することができる。当業者の用いるそれら同様の現像システムの範囲内である。イメージプロセスは、例えば電荷成分、イメージ成分、電界成分、現像成分、転写成分および定着成分を含有する電子写真によってイメージを調製することを含む。実施形態において、現像成分は上記のキャリアとトナー成分と現像液の混合物を含むことができる。電子写真器は高速プリンター、白黒高速プリンター、カラープリンター等を含むことができる。トナー/現像液と適したイメージ現像法、例えばいずれか一つの上記方法によってイメージを形成した後、イメージをその後、受像媒体、例えば用紙等に転写することができる。実施形態において、トナーをイメージ現像に定着器部材を利用する定着器部材において使用することができる。定着部材はいずれかの所望のまたは適切な構造、例えばドラムまたはローラー、ベルトまたはウェブ、平面またはプラテン等であることができる。定着部材を、いずれか所望のまたは適切な方法、例えば定着部材および後部部材により形成されるニップnipによって最終記憶基体を通過することによって、イメージに適応することができ、それはいずれか所望のまたは効率的な構造、例えばドラムまたはローラー、ベルトまたはウェブ、平面またはプラテン等であることができ。実施形態において、定着ロールを使用することができる。定着ロール部材は、当業者の用いる接触定着装置の範囲内であり、トナーを受像媒体に定着させるため、ロールからの圧力、任意に熱の適用を使用することができる。任意に、液体の層、例えば定着オイルを定着前に定着部位に適応することができる。実施形態において、本開示のトナーと使用するのに適した静電写真装置は、その中に供給トナーを格納するための定められた区間であるハウジング;前記ハウジングのチャンバーから潜像への第一の方向でトナーをその表面上に搬送する搬送部材advancingmember;トナーを基体、実施形態において柔軟性のある基体に転写し、前記プリント基体およびイメージ保持部位の間でほぼ均一な接触する転写アシスト部位を含む転写部材;潜像を現像するトナーを有する現像部;および前記トナーを前記柔軟性のある基体に定着させる定着部材を含むことができる。従来、カラープリンターは、黒に加えて標準のプリントカラーであるシアン、マゼンタ、およびイエローに基づくフルカラーイメージ生成に4つのハウジングを使用した。その四色のプリント装置は一般的に良い結果である、広範囲の色相をプリントすることができる。しかしながら、実施形態においてさらなるハウジングは、5つのハウジング、6つのハウジングまたはそれ以上を含むものが望ましく、したがって広範囲の色彩広色域をプリントする能力を提供する。印刷およびグラフィックアート業界においてPANTONE登録商標システムが普及しているため、プリンタープラットフォームとさらなる色彩ハウジングによって、新しく導入する色彩即ちオレンジおよびブルーをPANTONE登録商標一次標準PANTONE登録商標オレンジおよびPANTONE登録商標ブルー072およびまたPANTONE登録商用リフレックスブルーと同様に一致させることが望ましい。本開示の実施形態において、少なくともイメージング部位の部品、電荷の部品、六つの現像部品、転写部品および定着部品における作動関係を含有する電子写真イメージおよびプリント装置を含む。実施形態において、現像部品はそれぞれキャリアおよび六つのトナーを含む。六つのトナーはカラートナー、クリアトナー、蛍光トナー等のいずれかの組み合わせであることができる。実施形態において、六つのトナーはシアントナー、マゼンタトナー、イエロートナー、オレンジトナー、ブルートナーおよびブラックトナーからなる。それぞれのトナーは、本明細書に図解するように、例えば樹脂および顔料を含む。実施形態において、現像成分は六つの別途ハウジングであることができ、第一のハウジングはシアントナーからなり、第二のハウジングはマゼンタトナーからなり、第三のハウジングはイエロートナーからなり、第四のハウジングはブラックトナーからなり、第五のハウジングはオレンジトナーからなり、そして第六のハウジングはブルートナーからなる。上記のように、他のカラートナー、クリアトナー、蛍光トナーおよびそれらの組み合わせ等をハウジングに含むことができる。"